(57)【要約】本発明は、合成ポリマーフィラメントを含む一層の布地よりなる少なくとも１つの領域を含む衣服であって、該布地が少なくともその一表面でカレンダ加工され、該布地がＡＡＴＣＣ試験法１８３−１９９９に従って決定される、少なくとも３０の紫外線防御係数を有する衣服を提供する。本発明はまた、ＵＶ防御を付与するための上記布地の層と、紫外線放射に敏感な材料のような第二の布地またはフィルムの層を含む、層状に積み重ねた布地を提供する。本発明はまた、１以上のマルチフィラメント糸から布地を形成し、該布地をカレンダリングし、次いで、ＡＡＴＣＣ試験法１８３−１９９８によって、カレンダ加工されたその布地の紫外線防御係数（ＵＰＦ）を測定する工程を含む、紫外光を防ぐ布地を製造する方法を提供する。【特許請求の範囲】
【請求項１】
合成ポリマーフィラメントを含む一層の布地からなる領域を少なくとも含む衣服であって、該布地がその少なくとも一表面でカレンダ加工され、該布地がＡＡＴＣＣ試験法１８３−１９９９に従って決定される、少なくとも３０の紫外線防御係数を有することを特徴とする衣服。
【請求項２】
前記衣服が、シャツ、ズボン（長いものまたは短いもの）、水着または帽子よりなる群から選択されることを特徴とする請求項１に記載の衣服。
【請求項３】
前記衣服が、実質的にまたは本質的に一層の布地からなることを特徴とする請求項１または２に記載の衣服。
【請求項４】
前記布地が１５０ｇ／ｍ2未満、好ましくは５０から１００ｇ／ｍ2の重量を有することを特徴とする請求項１から３のいずれかに記載の衣服。
【請求項５】
前記布地が１２５Ｐａの静圧で、試験法ＢＳ  ＥＮ  ＩＳＯ  ９２３７により決定される、少なくとも０．０８５標準立方メートル（３標準立方フィート）、より好ましくは１分あたり少なくとも０．１４の標準立方メートル（５標準立方フィート）の空気透過率を有することを特徴とする請求項１から４のいずれかに記載の衣服。
【請求項６】
前記布地がポリアミドフィラメント、ポリエステルフィラメントおよびこれらの混合物よりなる群から選択されることを特徴とする請求項１から５のいずれかに記載の衣服。
【請求項７】
前記合成フィラメントが、ナイロン６、ナイロン６６、ナイロン４６、ナイロン７、ナイロン１０、ナイロン１１、ナイロン６１０、ナイロン６１２、ナイロン１２並びにこれらの混合物およびコポリアミドであることを特徴とする請求項６に記載の衣服。
【請求項８】
前記合成フィラメントが、ポリエチレンテレフタレート（ＰＥＴ）、ポリトリメチレンテレフタレート（ＰＴＴ）およびポリテトラブチレンテレフタレートよりなる群から選択されることを特徴とする請求項６に記載の衣服。
【請求項９】
前記合成フィラメントの少なくとも一部が合成ポリマーに加えてＵＶ吸収性添加剤を含むことを特徴とする請求項１から８のいずれかに記載の衣服。
【請求項１０】
ＵＶ吸収性添加剤が、０．１から４重量％、好ましくは１から３重量％の重量濃度で二酸化チタン粒子を含むことを特徴とする請求項９に記載の衣服。
【請求項１１】
前記布地が、一面上のみカレンダ加工されていることを特徴とする請求項１から１０のいずれかに記載の衣服。
【請求項１２】
該布地が少なくとも４０のＵＰＦを有することを特徴とする請求項１から１１のいずれかに記載の衣服。
【請求項１３】
該布地が少なくとも１００のＵＰＦを有することを特徴とする請求項１から１２のいずれかに記載の衣服。
【請求項１４】
該布地が少なくとも５００のＵＰＦを有することを特徴とする請求項１から１３のいずれかに記載の衣服。
【請求項１５】
該布地が少なくとも１０００のＵＰＦを有することを特徴とする請求項１から１４のいずれかに記載の衣服。
【請求項１６】
前記布地が染色されていないことを特徴とする請求項１から１５のいずれかに記載の衣服。
【請求項１７】
ＡＡＴＣＣ試験法１８３−１９９９に従って決定される、少なくとも３０の紫外線防御係数を有する多層布地であり、前記多層布地は、少なくともその一表面でカレンダ加工された、合成ポリマーフィラメントを含む第一の布地の第一の層と、該第一の布地に積層された第二の布地またはフィルムの層とを含むことを特徴とする多層布地。
【請求項１８】
前記第二の布地またはフィルムが、単独で、少なくとも１０未満のＵＰＦを有することを特徴とする請求項１７に記載の多層布地。
【請求項１９】
前記第二の布地またはフィルムが、紫外線放射に敏感な材料を含むことを特徴とする請求項１７または１８に記載の多層布地。
【請求項２０】
紫外線放射に敏感な前記材料が、ポリエステルまたはポリエステル誘導体を含むことを特徴とする請求項１９に記載の多層布地。
【請求項２１】
前記第一の布地が、溶融結合、水圧による絡み合わせ、接着剤による結合、縫合またはこれらの組み合わせから選択される方法により第二の布地に結合されていることを特徴とする請求項１７から２０のいずれか１項に記載の多層布地。
【請求項２２】
紫外光を防御する布地を製造するための方法であって、
１以上のマルチフィラメント糸から布地を形成する工程、および、
該布地をカレンダリングする工程と、これに引き続いて
ＡＡＴＣＣ試験法１８３−１９９８によって、カレンダ加工された布地の紫外線防御係数（ＵＰＦ）を測定する工程
を含むことを特徴とする方法。
【請求項２３】
カレンダリングの工程の前に前記布地のＵＰＦを測定する工程をさらに含むことを特徴とする請求項２２に記載の方法。
【請求項２４】
カレンダリングの条件が、前記カレンダリングの工程で少なくとも１．５倍までＵＰＦを高めるように選択されることを特徴とする請求項２３に記載の方法。
【請求項２５】
カレンダリングステップの前の前記布地が、所定の閾値未満のＵＰＦを有し、カレンダリングの条件が、この所定の閾値を超える値まで、カレンダ加工された布地のＵＰＦを高めるように選択されることを特徴とする請求項２２、２３または２４に記載の方法。
【請求項２６】
多層布地を製造するための方法であって、
請求項２２から２５のいずれか１項に記載の方法によって、紫外光を防御する布地を調製する工程と、引き続いて
第二の布地またはフィルムにこの紫外光を防御する布地を積層する工程
とを含むことを特徴とする方法。
【請求項２７】
請求項１７から２１のいずれか１項に記載の多層布地を製造するのに適した請求項２６に記載の方法。
【請求項２８】
衣服の製造方法であって、
請求項２２から２５のいずれか１項に記載方法によって、紫外光を防御する布地を調製する工程と、これに引き続いて、
該布地を衣服に作り上げる工程
とを含み、衣服の少なくとも一領域が一層の該布地よりなることを特徴とする方法。
【請求項２９】
前記衣服が、請求項１から１６のいずれか１項に記載の衣服であることを特徴とする請求項２８に記載の方法。
【発明の詳細な説明】
【技術分野】
【０００１】
本発明は、布地の紫外線（ＵＶ）をブロックする性能を改良するための方法、および、この方法により製造される、改良された布地を含む衣服および他の製品に関する。
【背景技術】
【０００２】
太陽のＵＶ放射に過剰にさらされることによる危険性の公の意識から、太陽ＵＶ防御係数（ＵＰＦ、以下このように定義する）の高い織布の必要性が生じる。高いＵＰＦは、好ましくは、低コストで、快適さ、耐久性、審美性または布地類の他の性質を損なうことなく達成されるべきである。
【０００３】
衣料用途では、１５未満のＵＰＦは「低い防御」であると考えられ、１５から３０のＵＰＦは「中程度の防御」であると考えられ、３０を超えるＵＰＦは「高い防御」であると考えられる。豪州放射線研究所（Australian Radiation Laboratory）は、４０以上のＵＰＦを有する布地に対して特別の証明書を発行している。
【０００４】
高いＵＰＦ値を有する布地は、太陽および他のＵＶ放射から無生物対象を保護するのにも必要である。特に、このような布地は、有用な特性を有する特定のＵＶ−感受性布地およびフィルムを保護するための外層を形成することができる。
【０００５】
Ｋｏａｌａ  Ｋｏｎｎｅｃｔｉｏｎに譲渡された米国特許（Ｅｄｗａｒｄｓら）（特許文献１参照）は、布地、ＵＶをブロックする粒子、および該布地に該粒子を付着するための結合剤を含む、紫外（ＵＶ）線をブロックする織物を開示している。この文献は、ＵＶをブロックする織物の利点を教示しているが、結合剤と組み合わせた特定のＵＶブロッカーで布地をコーティングする工程によってＵＶブロックを可能にしているのみである。紫外線防御係数は、織物と粒子の特定の組み合わせに対して決定されている。これらの組み合わせは、布地の組み合わせの対照に対して２から３倍を超えるＵＰＦの改良を示した。
【０００６】
米国特許（特許文献２参照）は、ＵＶ防御係数を高めた織布を開示している。この増強は布地を砂で磨き、次いでエアージェットロンダリングを行う工程により達成される。
【０００７】
【特許文献１】
米国特許第６，０３７，２８０号明細書
【０００８】
【特許文献２】
米国特許第５，５０３，９１７号明細書
【発明を実施するための最良の形態】
【０００９】
本発明は、布地をカレンダリング（「チンツ化（chintzing）」）することにより加工した場合、合成ポリマーフィラメントの一部を含む布地のＵＰＦが大きく増加することを見いだした。カレンダリングは、特定の布地の巻きつき抵抗を改善するため、繊維質の絶縁体層から布地を通して繊維が漏れるのを低減するため、または特定の布地の外観を変えるための公知の技術である。しかし、カレンダリングは、これまで、ＵＶ防御係数の改良に適用されていない。
【００１０】
本発明の目的は、高い紫外線防御係数を示す衣服を提供することである。
【００１１】
本発明のさらなる目的は、高ＵＰＦを有する繊維の保護層が第二のフィルムまたは布地の層に積層された、積層構造体を提供することである。
【００１２】
第一の側面では、本発明は、一層（single thickness）の布地からなる少なくとも１つの領域を含む衣服であって、該布地が合成ポリマーフィラメントを含み、該布地がその少なくとも一表面でカレンダ加工され、かつ、該布地が以下において定義される少なくとも３０の紫外線防御係数（ＵＰＦ）を有する衣服を提供する。
【００１３】
好ましくは、衣服は、シャツ、ブラウス、ズボン（長いものまたは短いもの）、水着または帽子よりなる群から選択される。好ましくは、衣服は、実質的にまたは本質的に一層の布地、例えば一層のシャツよりなる。人の身体の同じ領域を覆う任意の他の衣服、布地、または太陽光の防御を用いることなくそのような衣服を着用した場合でも、そのような衣服は、太陽の紫外線に対して十分な防御を付与する。ある実施形態では、布地は、一方の側面のみカレンダ加工され、この側面は身体の最も近くに着用される衣服の側でありうる。
【００１４】
用語「一層（single thickness）」とは、単一の織布、不織布または織物用フィラメントの編まれた層を言う。好ましくは、布地は１５０ｇ／ｍ2未満、より好ましくは５０から１００ｇ／ｍ2の重量を有する。これらは、高温な気候に適した比較的軽い重量の布地である。好ましくは布地は、１２５Ｐａの静圧で、１分あたり少なくとも０．０８５の標準立方メートル（３標準立方フィート）、より好ましくは１分あたり少なくとも０．１４の標準立方メートル（５標準立方フィート）の、以下において決定される空気透過性を有する。比較的高い空気透過性は、布地に通気性および涼気を付与する。
【００１５】
繊維は、合成フィラメントを含み、好ましくは本質的に合成フィラメントよりなる。好ましくは、合成フィラメントは熱可塑性であり、より好ましくは合成フィラメントは溶融紡糸フィラメントであり、最も好ましくは合成フィラメントはポリアミドフィラメント、ポリエステルフィラメントおよびこれらの混合物よりなる群から選択される。好ましいポリアミドは、ナイロン６、ナイロン６６、ナイロン４６、ナイロン７、ナイロン１０、ナイロン１１、ナイロン６１０、ナイロン６１２、ナイロン１２およびこれらの混合物およびこれらのコポリアミドであり、好ましいポリエステルには、ポリエチレンテレフタレート（ＰＥＴ）、ポリトリメチレンテレフタレート（ＰＴＴ）、ポリテトラブチレンテレフタレートが含まれる。より好ましいポリアミドには、ナイロン６、ナイロン６６が含まれ、より好ましいポリエステルにはＰＥＴおよびＰＴＴが含まれる。
【００１６】
好ましくは、合成フィラメントは、ＵＶ吸収材料を含み、より好ましくは合成フィラメントは、二酸化チタン粒子を含む。好ましいＴｉＯ2粒子は、艶消し剤としても機能する大きさ（好ましくは、０．３から１マイクロメータ）であり、好ましくはＴｉＯ2粒子は、０．１から４重量％、より好ましくは０．５から３重量％の重量濃度で存在する。代替としてまたは追加として、ポリマーは紫外線吸収用の他の添加剤、例えばＣＹＡＳＯＲＢ（登録商標）ＵＶ−３３４６、−１１６４、−３６３８、−５４１１、および、ＴＩＮＵＶＩＮ（登録商標）２３４を、約０．１から０．３重量％の量で含んでいてもよい。
【００１７】
本発明による衣服の布地は、少なくとも一方の側でカレンダ加工される。布地のカレンダリング（チンツ化）は、繊維の少なくとも一面に熱および圧力を加えることにより行われる。カレンダ加工された表面は、その表面の特徴的な可塑性変形によって容易に識別される。カレンダリングの温度は、１４０℃から１９５℃の範囲に維持されることが好ましい。カレンダリングの圧力は、５０トン／平方インチ（６．５×１０6Ｎ／ｍ2）（＋／−１０％）であることが好ましく、カレンダリングは１分あたり１２から１８メートルの範囲のスピードで行うことが好ましい。
【００１８】
カレンダリングは、二本ロールニップを用いて行われることが好ましい。ニップの第一のロールは加熱されたステンレス鋼のような、硬くなめらかな加熱された表面を有する。第二のロールは、加熱されておらず、典型的にはナイロン／ウールで覆われるか、または任意に紙で覆われる。このタイプのカレンダリング装置は、クースタズ・テキスタイル・マシナリー・コーポレーション（Kusters Textile Machinery Corporation）Ｉ−８５、ツィマー・パーク・ドライブ、Ｐ．Ｏ．ＢＯＸ  ６１２８、スパータンバーグ、Ｓ．Ｃ．  ２９３０４、ＵＳＡから入手可能である。
【００１９】
以下の実施例でより詳細に例示されるように、本発明は、カレンダリングの直接の結果として、ＵＰＦ値が非常に大きく、驚くほど高められることを見いだした。ＵＰＦは、カレンダリングの１０倍以上まで高められており、カレンダ加工された布地は、５００以上またはそれどころか１０００以上のＵＰＦを示しうる。
【００２０】
本発明による衣服の布地は、ＡＡＴＣＣ試験法１８３−１９９９によって定義される、少なくとも３０、より好ましくは少なくとも４０、さらに好ましくは少なくとも１００、最も好ましくは５００の紫外線防御係数（ＵＰＦ）を有する。本発明は、そのようなＵＰＦ値がカレンダリングによって容易に達成できることを見いだした。
【００２１】
第二の側面では、本発明は、ＡＡＴＣＣ試験法１８３−１９９９によって定義される、少なくとも３０の紫外線防御係数を有する多層の布地を提供する。この布地は、合成ポリマーフィラメントを含む第一の布地の第一の層であって、該第一の布地が少なくともその一方の表面でカレンダ加工されたものと、第二の布地またはフィルムの層であって、該第二の布地またはフィラメントが第一の布地に積層されているものとを含む。
【００２２】
第二の布地またはフィルムは、カレンダ加工された層のない低いＵＰＦを示す布地またはフィルムの場合があり、例えば第二の布地またはフィルムは、単独では、２０未満または１０未満のＵＰＦを示すことがあるので、第一の布地は、積層体が十分に高いＵＰＦを有し、効果的な太陽光の紫外線の防御をもたらすのに必要である。好ましくは、積層体自身は少なくとも８０、より好ましくは少なくとも１５０のＵＰＦを有する。
【００２３】
好ましくは、積層体は５０から２５０ｇ／ｍ2、より好ましくは５０から１５０ｇ／ｍ2の繊維重量を有する。
【００２４】
別の好ましい実施形態では、第二の布地またはフィルムは、紫外線放射に感受性である材料を含むことができる。このような材料は、海水面の太陽光ＵＶに直接５００時間以上、より典型的には１００時間以上の間さらした後に、変色または受け入れられない機械的特性を示す。このようなＵＶ感受性の布地の例には、特定のポリエステルおよびコポリエーテルエステルコポリマーのようなポリエステル誘導体が含まれる。他のこのような材料には、特定のポリウレタン、ポリ塩化ビニルおよびＰＴＦＥ誘導体が含まれる。カレンダ加工された第一の布地の驚くほど高いＵＰＦにより、この第一の布地は、下層のＵＶ感受性層のＵＶ分解に対して効果的な防御を提供することができる。
【００２５】
本発明のこの側面における第一の布地の好ましい特徴は、本発明の第一の側面に従った好ましい実施形態のそれぞれの衣服用布地に対して先に特定した通りである。しかし、これらの実施形態の第一の布地層は、例えば５０ｇ／ｍ2以下のように特に軽量でありうることが認識される。
【００２６】
第一の布地は、溶融結合、水圧による絡み合わせ、接着剤による結合、縫合、または他の従来の方法により第二の布地に結合されることが好ましい。
【００２７】
第三の側面では、本発明は紫外線を防御する布地を製造するための方法を提供する。この方法は、１以上のマルチフィラメントから布地を形成する工程と、該布地をカレンダリングし、引き続いてＡＡＴＣＣ試験法１８３−１９９８によってこのカレンダ加工された布地の紫外線防御係数（ＵＰＦ）を測定する工程とを含む。
【００２８】
好ましくは、本発明による方法は、カレンダリンク工程の前に布地のＵＰＦを測定する工程をさらに含む。これにより、ＵＰＦに基づくカレンダリングの効果を評価し、最適化することができる。
【００２９】
好ましくは、カレンダリングの条件は、カレンダリングの工程で少なくとも１．５倍まで、より好ましくは少なくとも３倍まで、最も好ましくは１０倍以上までＵＰＦを増加させるように選択される。特定の好ましい持実施形態では、カレンダリングの前のＵＰＦが４０未満であり、カレンダリング後のＵＰＦが４０より大きくなる。他の好ましい実施形態では、カレンダリング前のＵＰＦが３０より大きく、より好ましくは５０より大きく、カレンダリング後のＵＰＦが、カレンダリング前のＵＰＦの３倍を超え、より好ましくは１０倍を超える。
【００３０】
好ましくは、カレンダリング工程の前の布地はあらかじめ決められた閾値よりも低いＵＰＦを有し、このときのカレンダリングの条件は、カレンダ加工された布地のＵＰＦがあらかじめ決められた閾値よりも大きな値まで高められるように選択される。好ましい閾値は、布地の予定された用途に依存して３０、４０、１００および１０００のＵＰＦを含む。
【００３１】
本発明のこの側面に従ったカレンダ加工された布地の好ましい特徴は、本発明の第一の側面に従った好ましい実施形態のそれぞれの衣服用布地に対して先に特定したとおりである。本発明のこの側面で使用するための、好ましいカレンダリング法および条件は先に説明したとおりである。
【００３２】
第四の側面では、本発明はさらに、層上に積み重ねた材料の製造方法を提供する。この方法は、本発明に従った方法により紫外線を防御する布地を製造し、次いで紫外線を防御する布地を第二の布地またはフィルムに積層する工程を含む。好ましくは、層上に積み重ねられた材料の特徴と、第二の布地またはフィルムの特徴は、本発明の第二の側面に関連して先に説明したとおりである。
【００３３】
第五の側面では、本発明は、衣服の製造方法を提供する。この方法は、紫外線を防御する布地を本発明に従った方法により製造し、次いでその布地を衣服に作り上げ、その衣服の少なくとも一領域が単層のその布地よりなる工程を含む。好ましくは、その衣服の特徴は、本発明の第一の側面に関連し手先に説明したとおりである。
【００３４】
本発明の特定の実施形態および手順は以下の実施例によってさらに説明されるであろう。
【００３５】
布地のＵＰＦ値の測定
布地のＵＰＦ値は、「布地を通した、紅斑となるように負荷がかけられた紫外線の透過率またはブロッキング（Ｔｒａｎｓｍｉｔｔａｎｃｅ  ｏｒ  Ｂｌｏｃｋｉｎｇ  ｏｆ  Ｅｒｙｔｈｅｍａｌｌｙ  Ｗｅｉｇｈｔｅｄ  Ｕｌｔｒａｖｉｏｌｅｔ  Ｒａｄｉａｔｉｏｎ  Ｔｈｒｏｕｇｈ  Ｆａｂｒｉｃｓ）」と題されたＡＡＴＣＣ試験法１８３−１９９９（完全な方法は、ｗｗｗ．ａａｔｃｃ．ｏｒｇ／ｔｅｓｔｍｔｈｄｓからオンラインで注文することができる。）に従って決定される。この標準試験法は、所定範囲のＵＶ波長にわたって、織物によってブロックされるかまたは透過される紫外線を決定するが、太陽光のＵＶスペクトルのエネルギー分布と、異なるＵＶ波長によって引き起こされる皮膚の損傷の相対量の両方を考慮した適切な重み付け（紅斑性重み付け（ｅｒｙｔｈｅｍａｌ  ｗｅｉｇｈｔｉｎｇ））を含む。
【００３６】
手短に説明すると、試験片の紫外線の透過は、識別できる波長間隔で、分光光度計または分光放射計で測定される。紫外線防御係数（ＵＰＦ）は、試験片の存在しない検出器での重み付けされた紫外線の放射度に対する、試験片の存在する検出器での重み付けされた紫外線の放射度の比として計算される。重み付け係数は、その波長間隔の紫外線によって引き起こされる皮膚に対する可能な損傷（紅斑）を反映するように選択され、該係数は、この試験法に記載されている。試験片の存在しない場合の検出器での、重み付けされた紫外線の放射度は、測定されたスペクトル放射度に、そのスペクトルの波長間隔に対する適切な紅斑性重み付けを掛け、適切な太陽光線のスペクトルの重み付け関数を掛け、波長間隔を掛けたものを複数の波長間隔間で合計したものに等しい。試験片の存在する検出器での、重み付けされたＵＶ放射度は、試験片に対して測定されたスペクトルの放射度に波長間隔を掛けたものを複数の波長間隔間で合計したものに等しい。この方法はまた、ＵＶＡおよびＵＶＢ線のブロックの百分率を計算することを可能にする。
【００３７】
布地の空気透過率の測定
布地の空気透過率は、１２５Ｐａの静圧で、試験法ＢＳ  ＥＮ  ＩＳＯ  ９２３７によって１分あたりの標準立方フィート（ＳＣＦＭ）の単位で測定される。１ＳＣＦＭは、１分あたり０．０２８標準立方メートルに等しい。
【実施例】
【００３８】
例１（比較例）
カレンダ加工されていない織布の測定されたＵＰＦについて、比較の目的で添加物の影響を試験した。
【００３９】
手短には、表１に示されるように、布地を縦糸および横糸で織り上げた。各々の場合、試験糸は横糸として使用し、これを標準の縦糸と交差させて織り上げた。この布地を洗濯し乾燥させたが、他の加工は行わなかった。布地のサンプルＷ７７７５を明るい緑色に染色し、他のサンプルはいずれも染色しなかった。布地はカレンダ加工をしなかった。測定したＵＰＦと空気透過率の値は表１に報告した。
【００４０】
完全光沢の（実質的にＴｉＯ2を含まない）布地Ｏ、Ｗ７７７５およびＷ７３０６はわずか３．９から５の範囲のＵＰＦ値を有していた。これは、太陽光ＵＶに対して効果的な防御をするには低すぎる。おもしろいことに、Ｗ７７７５への明るい緑色の染料の添加、またはＷ７３０６への光学増白剤の添加はＵＰＦの効果をかなり小さくする。
【００４１】
艶消しの（横糸のみに１．０および１．５％のＴｉＯ2）布地ＰおよびＱは、７．３と７．８のＵＰＦ値を有する。これはまだ、太陽光ＵＶに対して効果的な防御をするには低すぎる。
【００４２】
艶消しの（縦糸にのみ１．５％のＴｉＯ2）布地Ｏ２は３６．５５のＵＰＦを有する。このＵＰＦは、太陽光ＵＶに対してより高い程度の防御を付与するが、主に布地のＴｉＯ2含量が高いので、縦糸の繊維重量、フィラメントの番手および織り密度が高くなる。
【００４３】
完全に艶消しした織布（縦糸および横糸に１．５％のＴｉＯ2）サンプルＱ２は、８４．４のＵＰＦ値を有する。これは、ＴｉＯ2のＵＶ吸収効果を示している。
【００４４】
しかし、カレンダ加工されていない布地によって達成される最も高いＵＰＦ値は１００未満であることがわかる。より高いＵＰＦ値が、特定の用途で望まれるであろう。さらに、特定の用途では、艶消し剤の導入量が高いと、衣服の外観をすっかり変化させてしまうので、布地中の、ＴｉＯ2のようなＵＶ吸収剤の量を減少することが望まれる。
【００４５】
例２（比較例）
カレンダ加工されていない多くの布地の測定されたＵＰＦについて、糸のフィラメントの番手および織り密度を変化させた場合の影響を、比較の目的で試験した。結果を表２に報告した。
【００４６】
糸のフィラメントの番手を高め、織り密度を高めることは、予想通り、それぞれＵＰＦ値を増加させた。しかし、両方の影響は比較的小さく、フィラメントにＴｉＯ2を添加することの影響よりも遙かに小さい。重量の重い布地およびきっちりと織った布地は、太陽光ＵＶに対する防御が最も必要な、高温の気候で受け入れられることは殆どありそうもないことも理解されるであろう。
【００４７】
例３
ある布地の測定されたＵＰＦ値について、カレンダリングの効果を以下のとおり試験した。結果を表３に報告した。
【００４８】
カレンダリングの工程は、クースタズ・テキスタイル・マシナリー・コーポレーション、Ｉ−８５、ツィマー・パーク・ドライブ、Ｐ．Ｏ．ＢＯＸ  ６１２８、スパータンバーグ、Ｓ．Ｃ．、２９３０４、ＵＳＡからの二本ロールニップを用いて行った。このニップの第一のロールは、加熱されたステンレス鋼であり、第二のロールは加熱されておらず、ナイロン／ウールで覆われている。カレンダリングの温度は約１６５℃であった。カレンダリングの圧力は約５０トン／平方インチ（６．５×１０6Ｎ／ｍ2）（＋／−１０％）であり、カレンダリングを１分あたり１６メートルのスピードで行った。
【００４９】
表３に報告された後ろから６つの結果は、布地のペアに関するものである。布地の各ペアは、カレンダリング工程を除いて同一である。製品Ｗ６９４８とＷ６９５６を比較すると、ＵＰＦは１２倍まで改良されたことがわかる。製品６９４６とＷ６９３８を比較すると、ＵＰＦは２４倍まで改良されたことがわかる。カレンダリングの前後で布地Ｋ１１４７８を比較すると、この効果はメリヤス生地のカレンダリングにも拡張できることがわかる。
【００５０】
布地のペアは、最終的に、カレンダリングが十分にＵＰＦを改善すること、および、この効果が織布およびメリヤス生地の両方に現れることを示している。ペアを作っていない例Ｗ７４９４は、非常に軽量な布地をカレンダリングすることにより達成できる、例外的に高いＵＰＦ値を示す。
【００５１】
上記の例は例示の目的でのみ記載されている。添付の特許請求の範囲の範囲内の多くの他の実施形態は当業者により明らかであろう。
【００５２】
【表１】
2004528485.tif 000002
【００５３】
【表２】
2004528485.tif 000003
【００５４】
【表３】
2004528485.tif 000004
【国際公開パンフレット】
2004528485.tif 000005
2004528485.tif 000006
2004528485.tif 000007
2004528485.tif 000008
2004528485.tif 000009
2004528485.tif 000010
2004528485.tif 000011
2004528485.tif 000012
2004528485.tif 000013
2004528485.tif 000014
2004528485.tif 000015
2004528485.tif 000016
2004528485.tif 000017
2004528485.tif 000018
2004528485.tif 000019
2004528485.tif 000020
2004528485.tif 000021
2004528485.tif 000022
【国際調査報告】
2004528485.tif 000023
2004528485.tif 000024
2004528485.tif 000025